(57)【要約】  （ａ）２個以上のケイ素原子を有する少なくとも１つの縮合重合に有効なポリマー、（ｂ）表面湿潤剤、（ｃ）充填剤、（ｄ）縮合触媒、および（ｅ）任意にて１以上の架橋剤を含む、エラストマーコーティング組成物がここに提供される。また、同じものを含む建築用コーティング、ならびに同じものを含む、単一被覆の防汚および／または防ステインおよび／または防汚損コーティングが提供される。【選択図】なし【特許請求の範囲】
【請求項１】
ａ）式（Ｉ）の２個以上のケイ素原子を有する少なくとも１つの縮合重合に有効なポリマー；
Ｍ１ａＭ２ｂＭ３ｃＭ４ｄＤ１ｅＤ２ｆＤ３ｇＤ４ｈ      （Ｉ）
ここで
Ｍ１＝Ｒ１Ｒ２Ｒ３ＳｉＯ１／２
Ｍ２＝Ｒ４Ｒ５Ｒ６ＳｉＯ１／２
Ｍ３＝Ｒ７Ｒ８Ｒ９ＳｉＯ１／２
Ｍ４＝Ｒ１０Ｒ１１Ｒ１２ＳｉＯ１／２
Ｄ１＝Ｒ１３Ｒ１４ＳｉＯ２／２
Ｄ２＝Ｒ１５Ｒ１６ＳｉＯ２／２
Ｄ３＝Ｒ１７Ｒ１８ＳｉＯ２／２
Ｄ４＝Ｒ１９Ｒ２０ＳｉＯ２／２
ここで、Ｒ１およびＲ１３は、それぞれ独立して、１〜６０個の炭素原子を有する脂肪族基または芳香族基、ＯＨまたは−ＨまたはＯＲ２５であり、ここでＲ２５は１〜６０個の炭素原子を有する脂肪族基または芳香族基であり；
Ｒ２、Ｒ３、Ｒ５、Ｒ６、Ｒ８、Ｒ９、Ｒ１０、Ｒ１１、Ｒ１２、Ｒ１４、Ｒ１６、Ｒ１８、Ｒ１９およびＲ２０は、それぞれ独立して、１〜６０個の炭素原子を有する脂肪族基または芳香族基であり；
Ｒ４およびＲ１５は、それぞれ独立して式
−（ＣｎＨ２ｎ）−Ｏ−（Ｃ２Ｈ４Ｏ）ｏ−（Ｃ３Ｈ６Ｏ）ｐ−（Ｃ４Ｈ８Ｏ）ｑ−Ｒ２６であり、ここでＲ２６は水素または１〜６０個の炭素原子を有する脂肪族または芳香族基であり、ｎは０〜６であり、ｏは０〜１００であり、ｐは０〜１００であり、ｑは０〜５０であり、但しｏ＋ｐ＋ｑ≧０という条件であり；
Ｒ７およびＲ１７は、それぞれ独立して、４〜３６個の炭素原子を有する分岐状、直鎖状または環状の飽和または不飽和アルキル基であり、そして
下付き文字ａ、ｂ、ｃ、ｄ、ｅ、ｆ、ｇ、ｈはそれぞれ独立して０または正の整数であり、
但しａ＋ｂ＋ｃ＋ｄ＋ｅ＋ｆ＋ｇ＋ｈ≧２であり、ａ＋ｂ＋ｃ＋ｄ＝２であり、ａ＋ｅ≧２であるという条件であり、そして
但し式（Ｉ）のポリマーは、−ＯＨ、−ＯＲ２５およびそれらの組み合わせから選択される少なくとも２つの基を含むという条件であり、
ｂ）ポリアルキレンオキシド含有シランであって、ポリアルキレンオキシド含有シラン中のケイ素原子とポリアルキレンオキシド部分との間に脂肪族炭化水素部分を含むもの、ヘテロ原子含有シラン、官能化オルガノシロキサン、およびそれらの組み合わせから選択される、表面湿潤剤、
ｃ）少なくとも１つの充填剤、ならびに
ｄ）縮合触媒
を含む、エラストマーコーティング組成物。
【請求項２】
（ａ）２個以上のケイ素原子を有する少なくとも１つの縮合重合に有効なポリマーが、ヒドロキシル末端ポリジメチルシロキサン、アルコキシ末端ポリジメチルシロキサンおよびそれらの組み合わせからなる群から選択される、請求項１に記載のエラストマーコーティング組成物。
【請求項３】
（ａ）２個以上のケイ素原子を有する少なくとも１つの縮合重合に有効なポリマーが、有機部分がそれぞれ独立して１〜約６個の炭素原子のアルキル基であるシラノール末端ポリジオルガノシロキサンである、請求項１に記載のエラストマーコーティング組成物。
【請求項４】
（ｂ）表面湿潤剤が、一般式（ＩＩ）および／または（ＩＩＩ）から選択されるポリアルキレンオキシド含有シランであって、ここで式（ＩＩ）は
【化１】
2019507213.tif 000024
ここでＲ２７は、独立して、１〜約１２個の炭素原子を有するアルキル基であり、
Ｒ２８は下記から選択される部分であり、
【化２】
2019507213.tif 000025
または
【化３】
2019507213.tif 000026
ここで
【化４】
2019507213.tif 000027
は式（ＩＩ）の構造のケイ素原子への結合を表し、
Ｒ２９は、独立して、水素または１〜約４個の炭素原子を有するアルキル基、または−ＣＯＲ３３から選択され、
Ｒ３３は、水素または１〜約１６個の炭素原子を有するアルキル基から独立して選択され、
Ｒ３０は、水素または１〜約４個の炭素原子を有するアルキル基から独立して選択され、
Ｒ３１は、１〜約４個の炭素原子を有する二価アルキレン基から独立して選択され、
Ｒ３２は、二価のウレタン、アクリルアミド、アミドまたはウレア基から独立して選択され、そして
ｒは１〜約１００であり、ｘは０または１である、
ここで式（ＩＩＩ）は
【化５】
2019507213.tif 000028
ここでＲ２７は前記定義通りであり、
Ｚは、二価のウレタン、アクリルアミド、アミドまたはウレア基から独立して選択され、
ｓおよびｔは独立して０〜２の整数であり；
Ｌは、２〜約１５個の炭素原子を有する二価の脂肪族直鎖炭化水素基から独立して選択され、任意にて一方または両方の原子価に酸素原子または窒素原子を有していてもよく；
Ｒ３４は、一般式（ＩＶ）によって定義され、
【化６】
2019507213.tif 000029
ここでＲ３５は、水素または１〜４個の炭素原子を有するアルキル基から独立して選択され、ｘは前記定義通りであり、そして
ｕは１〜約１００の整数である、
請求項１に記載のエラストマーコーティング組成物。
【請求項５】
（ｂ）表面湿潤剤が、
一般式（Ｖ）の官能化オルガノシロキサン、
【化７】
2019507213.tif 000030
Ｒ３９、Ｒ４２、Ｒ４３、Ｒ４４、Ｒ４５、Ｒ４６、Ｒ４７、Ｒ４９およびＲ５０は、水素、１〜約１０個の炭素原子を含むアルキル基、または１〜約１０個の炭素原子を含むアルコキシ基から独立して選択され、
Ｒ４０は、水素、１〜約１０個の炭素原子を含むアルキル基、１〜約１０個の炭素原子を含むアルコキシ基、１〜約１０個の炭素原子を含むヘテロ原子含有化合物から選択され、ここでｍ、ｎおよびｏはそれぞれ独立して０〜約１０００の整数である、ならびに
一般式（ＶＩＩ）の化合物
【化８】
2019507213.tif 000031
ここでＲ４１は、水素または１〜約１０個の炭素原子を有するアルキル基または１〜約１０個の炭素原子を有するヘテロ原子含有化合物から独立して選択され、
Ｚはヘテロ原子であり、ｊ、ｋおよびｌはそれぞれ独立して０〜約１０の整数であり、そして
Ｒ４８およびＲ５１は、水素またはヒドロキシル基、または１〜約１０個の炭素原子を有するアルキルもしくはアルコキシ基、または６〜約２０個の炭素原子を含む置換もしくは非置換芳香族化合物から独立して選択される、
からなる群から選択される、
請求項１に記載のエラストマーコーティング組成物。
【請求項６】
（ｂ）表面湿潤剤が、エチレンオキシドおよび／またはプロピレンオキシド含有シラン；ポリエーテル官能化ポリジメチルシロキサン、ポリエーテル官能化トリシロキサン、２，０００〜１０，０００ｃｐｓの粘度を有する低分子量末端ポリジメチルシロキサン、３０，０００〜４０，０００ｃｐｓの粘度を有する高分子量末端ポリジメチルシロキサン、オイゲノール末端ポリジメチルシロキサン、ジメトキシメチル末端ポリジメチルシロキサン、メチル末端ポリジメチルシロキサン、およびこれらの組合せからなる群から選択される官能化シロキサンからなる群から１以上選択される、請求項１に記載のエラストマーコーティング組成物。
【請求項７】
（ｃ）充填剤が、クレイ、ナノクレイ、有機クレイ、粉砕炭酸カルシウム、沈降炭酸カルシウム、コロイド状炭酸カルシウム、ステアレート部分またはステアリン酸を含む化合物で処理された炭酸カルシウム、ヒュームドシリカ、沈降シリカ、破砕石英、粉砕石英、アルミナ、水酸化アルミニウム、水酸化チタン、カオリン、ベントナイト、モンモリロナイト、珪藻土、酸化鉄、カーボンブラックおよびグラファイト、タルク、マイカ、軽石、珪灰石、セラミック、ガラスビーズ、ＰＴＦＥ、およびそれらの組み合わせからなる群から選択される層状構造充填剤である、請求項１に記載のエラストマーコーティング組成物。
【請求項８】
（ｃ）充填剤が、湿式処理充填剤である、請求項１に記載のエラストマーコーティング組成物。
【請求項９】
（ｃ）充填剤がマイカである、請求項１に記載のエラストマーコーティング組成物。
【請求項１０】
（ｂ）表面湿潤剤がエチレンオキシドおよび／またはプロピレンオキシド含有シランであり、（ｃ）充填剤がマイカである、請求項１に記載のエラストマーコーティング組成物。
【請求項１１】
（ｄ）縮合触媒がチタン触媒である、請求項１に記載のエラストマーコーティング組成物。
【請求項１２】
（ｄ）縮合触媒が、ジイソプロピルチタンビスアセチルアセトネートである、請求項１に記載のエラストマーコーティング組成物。
【請求項１３】
（ｅ）架橋剤をさらに含む、請求項１に記載のエラストマーコーティング組成物。
【請求項１４】
（ｅ）架橋剤が、アルコキシシラン、エポキシシラン、メルカプトシラン、アクリレートシラン、メタクリルオキシシラン、ビニルシラン、イソシアナトシラン、およびこれらの組み合わせからなる群から選択される、請求項１５に記載のエラストマーコーティング組成物。
【請求項１５】
（ｅ）架橋剤がメチルトリメトキシシランである、請求項１５に記載のエラストマーコーティング組成物。
【請求項１６】
トリス［３−（トリメトキシシリル）プロピル］イソシアヌレート、３−イソシアナトプロピルトリメトキシシラン、α−イソシアナトメチルトリメトキシシラン、β−イソシアナトエチルトリメトキシシラン、γ−イソシアナトプロピルトリメトキシシラン、α−イソシアナトメチルトリエトキシシラン、β−イソシアナトエチルトリエトキシシラン、およびμ−イソシアナトプロピルトリエトキシシランから選ばれるイソシアナトシラン、１，３，５−トリス（トリメトキシシリルプロピル）イソシアヌレート、Ｎ−（ベータ−アミノエチル）−ガンマ−アミノプロピルトリメトキシシラン、Ｎ−エチル−ガンマアミノイソブチルトリメトキシシラン、ビス−［ガンマ−（トリメトキシシリル）プロピル］アミン、ビス−［ガンマ−（トリエトキシシリル）プロピル］アミン、ガンマ−アミノプロピルトリメトキシシラン、ガンマ−アミノプロピルトリメトキシシラン、アミノプロピルトリメトキシシラン、Ｎ−フェニル−ガンマ−アミノプロピルトリメトキシシラン、トリアミノ官能化トリメトキシシラン、ガンマ−アミノプロピルメチルジエトキシシラン、ガンマ−アミノプロピルメチルジエトキシシラン、メタクリロキシプロピルトリメトキシシラン、メチルアミノプロピルトリメトキシシラン、ガンマ−グリシドキシプロピルエチルジメトキシシラン、ガンマ−グリシドキシプロピルトリメトキシシラン、ガンマ−グリシドキシエチルトリメトキシシラン、ベータ−（３，４−エポキシシクロヘキシル）プロピルトリメトキシシラン、ベータ−（３，４−エポキシシクロヘキシル）エチルメチルジメトキシシラン、イソシアナトプロピルトリエトキシシラン、イソシアナトプロピルメチルジメトキシシラン、ベータ−シアノエチルトリメトキシシラン、ガンマ−アクリロキシプロピルトリメトキシシラン、ガンマ−メタクリルオキシプロピルメチルジメトキシシラン、４−アミノ−３，３−ジメチルブチルトリメトキシシラン、ｎ−エチル−３−トリメトキシシリル−２−メチルプロパンアミン、またはこれらの組合せから選択される接着促進剤をさらに含む、請求項１に記載のエラストマーコーティング組成物。
【請求項１７】
接着促進剤が、一般式（ＶＩ）を有するヘテロ原子含有シランであり、
【化９】
2019507213.tif 000032
ここでＲ３７は１〜１０個の炭素の二価のアルキレン基であり、Ｒ３８は１〜約１０個の炭素原子を有する一価の炭化水素残基であり、各Ｙは、ハロゲン原子、１〜約１０個の炭素原子を有するアルコキシ基および１〜約１０個の炭素原子を有するアシルオキシ基からなる群から独立して選択され、そしてｖは１〜３である、請求項１に記載のエラストマーコーティング組成物。
【請求項１８】
請求項１に記載のエラストマーコーティング組成物を含む建築用コーティング。
【請求項１９】
請求項１に記載のエラストマーコーティング組成物を含む、単一被覆の防汚および／または防ステインおよび／または防汚損のコーティング。
【請求項２０】
エラストマーコーティング組成物を調製する方法であって、
ａ）２個以上のケイ素原子を有する少なくとも１つの縮合重合に有効なポリマー；
ｂ）ポリアルキレンオキシド含有シランであってポリアルキレンオキシド含有シラン中のケイ素原子とポリアルキレンオキシド部分との間に脂肪族炭化水素部分を含むもの、ヘテロ原子含有シラン、官能化オルガノシロキサン、およびそれらの組合せからなる群から選択される表面湿潤剤；
ｃ）少なくとも１つの充填剤；ならびに
ｄ）縮合触媒を組み合わせることを含む、方法。
【発明の詳細な説明】
【技術分野】
【０００１】
本出願は、２０１６年１月２７日に出願された米国仮特許出願第６２／２８７，６４７号に対する優先権を主張し、その全内容は参照により本明細書に組み込まれる。
【０００２】
発明の分野
本明細書において、シリコーンコーティング組成物、より具体的には、従来のシリコーンコーティングよりも低いダートピックアップを示すシリコーンコーティング組成物が提供される。
【０００３】
関連技術の簡単な説明
コーティングは多くの分野で広く使用されている。シリコーンエラストマーコーティングの使用において、撥水性、耐久性、可撓性、ならびにＵＶおよび熱亀裂耐性などの特性は、それらが使用される様々な用途において重要である。シリコーンの低いガラス転移温度（Ｔｇ）により、シリコーンを有するエラストマーコーティングは、粘着性および増大したダートピックアップにつながる軟質の外面を有する。
【０００４】
ダートピックアップ耐性を改善する伝統的な方法は、コーティングのＴｇを上昇させることであり、本質的に、伸びを代償にしてより硬い外表面を作り出すことである。したがって、建築コーティング用途において両方重要な、伸び値を損なうことなく最適レベルの硬度を得ることが課題の１つであった。
【０００５】
ダートピックアップ耐性を改善する他の方法には、高度に架橋されたポリマーを使用することが含まれ、その結果、汚れの浸透を妨げる低タック表面が生じる。この方法は自動車コーティング用途および建築用有機コーティングに一般的に使用されているが、シリコーンエラストマーコーティングは、最低限の伸びを保持する必要性を含む、独特の課題をもたらす。
【０００６】
したがって、ダートピック耐性を改善するだけでなく、同時に従来のシリコーンベースのエラストマーコーティング組成物がまだ満足に解決しなければならない他の問題に対処するシリコーン系エラストマーコーティング組成物の必要性が依然として存在する。
【発明の概要】
【０００７】
本発明によれば、一態様では、
ａ）２個以上のケイ素原子を有する少なくとも１つの縮合重合に有効なポリマー；
ｂ）ポリアルキレンオキシド含有シランであってポリアルキレンオキシド含有シラン中のケイ素原子とポリアルキレンオキシド部分との間に脂肪族炭化水素部分を含むもの、ヘテロ原子含有シラン、官能化オルガノシロキサン、およびそれらの組み合わせからなる群から選択される表面湿潤剤；
ｃ）少なくとも１つの充填剤；
ｄ）縮合触媒；ならびに
ｅ）任意にて、１以上の架橋剤を含むエラストマーコーティング組成物が提供される。
【０００８】
さらに、成分（ａ）〜（ｄ）および任意にて（ｅ）を組み合わせることを含むエラストマーコーティング組成物の製造方法がここに提供される。
【発明を実施するための形態】
【０００９】
発明の詳細な説明
本発明の一実施形態では、エラストマーコーティング組成物は、充填剤、例えば層状構造充填剤、例えばマイカと組み合わせてポリエーテルシランを含有する。コーティング組成物中のポリエーテルシランおよび充填剤の両方の存在は、ポリエーテルシラン単独または充填剤単独と比較して、改善されたダートピックアップ耐性を提供する。
【００１０】
一実施形態では、本発明のコーティング組成物は、エラストマーコーティング組成物として配合することができる。本発明によるエラストマーという用語は、組成物が基材に塗布されたときに、基材からのコーティングの目に見える孔食、亀裂および剥離をもたらしうる経時的なコーティングの過度の硬化なしに、効果的なＵＶ、天候および水の保護を提供することができることを意味する。コーティングのこのようなエラストマー特性は、コーティングの目視検査によって当業者に認識され得る。一実施形態では、コーティングが弾性率および伸長の必要レベルならびに本明細書に記載の安定性およびＵＶ耐性の必要レベルを提供する場合、コーティング組成物のエラストマー利点を提供することができる。
【００１１】
実施例または他に示されていない限り、明細書および特許請求の範囲に記載されている材料の量、反応条件、時間、材料の定量化された特性などを表すすべての数字は、すべての場合において、「約」という用語が表現に使用されていてもいなくても、「約」という用語によって修飾されていると理解されるべきである。
【００１２】
本明細書中に記載されたすべての数値範囲は、その範囲内のすべての部分範囲、およびその範囲または部分範囲の様々な端点の任意の組み合わせを含み、実施例または明細書中の他の箇所に記載されるものと理解されるものである。
【００１３】
本明細書中の本発明の成分のすべてが、本明細書の実施例の部分に詳述された任意の特定の属または種によって記載されているように、その成分に関して明細書の別の箇所に記載されている範囲の任意の端点の別のそれぞれの定義を定義するように一実施形態において使用することができ、したがって非限定的な一実施態様では、明細書の他のいずれかに記載されているそのような範囲の端点と置き換えるのに使用され得ることも理解されよう。
【００１４】
構造的に、組成的におよび／または機能的に関連する化合物、物質または材料の群に属するものとして、明細書および／または請求項に明示的または黙示的に開示されている任意の化合物、物質または材料は、その群の個々の代表およびそれらの全ての組み合わせが含まれることがさらに理解されよう。
【００１５】
本開示に従って、１以上の物質、成分、または原料と最初の接触、ｉｎ  ｓｉｔｕ形成、配合、または混合される直前の時に存在する、物質、成分、または原料が参照される。混合等によって生じる反応生成物として認定される、物質、成分、または材料は、当業者（例えば、化学者）の常識および通常の技術を用いて、本開示に従って実施された場合、接触、ｉｎ  ｓｉｔｕ形成、配合、または混合の操作の過程の間に、化学反応または変換を通じて同一性、特性、または特徴を得ることがあり得る。化学反応物または出発材料の化学生成物または最終材料への変換は、それが生じる速度に関係なく、連続的に進展するプロセスである。したがって、そのような変換プロセスが進行中であるとき、出発物質および最終物質、ならびに、それらの動的寿命により、当業者に知られている現在の分析技術を用いて検出するのが容易または困難な中間体種の混合物が存在し得る。
【００１６】
明細書または特許請求の範囲において化学名または化学式で表される反応物および成分は、単数でも複数でも、化学名または化学種で表される他の物質（例えば、他の反応物または溶媒）と接触することになる前に存在するものとして、同定され得る。生じる混合物、溶液または反応媒体において起こる予備的および／または過渡的な化学変化、変換または反応は、存在する場合、中間体種、マスターバッチなどとして同定することがあり得、そして反応生成物または最終物質の有用性とは異なる有用性を有することがあり得る。他のその後の変化、変換、または反応は、本開示に従って要求された条件下で、特定の反応物および／または成分を一緒にすることによってもたらされ得る。これらの他のその後の変化、変換、または反応では、一緒にされる反応物、材料または成分は、反応生成物または最終材料を同定または示すことができる。
【００１７】
当初の物質の反応生成物としての本発明の生成物の記載において、記載された最初の種が参照され、そして追加の物質が合成前駆物質の最初の混合物に添加され得ることに留意されたい。これらの追加の材料は、反応性であっても非反応性であってもよい。本発明の明確な特徴は、反応生成物が少なくとも開示された成分の反応から得られることである。非反応性成分は、希釈剤として、または反応生成物として調製された組成物の特性とは無関係の追加の特性を付与するために、反応混合物に添加されてもよい。したがって、例えば顔料などの粒子状固体は、反応前、反応中または反応後に反応混合物中に分散されて、非反応性成分、例えば顔料をさらに含む反応生成組成物を生成することができる。追加の反応成分を添加することもでき、そのような成分は最初の反応物と反応してもよく、または反応生成物と反応してもよく、語句「反応生成物」は、これらの可能性を含み、ならびに非反応成分の添加を含むことが意図される。
【００１８】
本明細書での使用において、表現「含む（comprising）」または「含む（comprises）」はまた、より制限的な移行表現「から本質的になる（consisting essentially of）」および「からなる（consisting of）」を含むものと理解されるものであり、これは本明細書に記載の成分（ａ）〜（ｂ）および任意の（ｅ）ならびに本明細書に記載の任意の添加剤、またはより具体的な実施形態では、成分（ａ）〜（ｂ）および任意の（ｅ）のみを含むことになる。
【００１９】
本明細書で炭化水素ラジカルに関して使用される場合、「一価」という用語は、ラジカルがラジカル当たり１個の共有結合を形成することができることを意味し、「二価」という用語は、ラジカルがラジカル当たり２個の共有結合を形成することができることを意味し、そして「三価」という用語は、ラジカルがラジカル当たり３個の共有結合を形成することができることを意味する。一般に、一価のラジカルは、飽和炭化水素化合物から１個の水素原子を概念的に除去することにより飽和炭化水素化合物から誘導されたものとして表すことができ、二価のラジカルは、飽和炭化水素化合物から２個の水素原子を概念的に除去することにより飽和炭化水素化合物から誘導されたものとして表すことができ、そして三価のラジカルは、飽和炭化水素化合物から３個の水素原子を概念的に除去することにより飽和炭化水素化合物から誘導されたものとして表すことができる。例えば、エチルラジカル、すなわち、−ＣＨ２ＣＨ３ラジカルは、一価のラジカルであり、ジメチレンラジカル、すなわち、−（ＣＨ２）２−ラジカルは、二価のラジカルであり、エタントリイルラジカル、すなわち、
【化１】
2019507213.tif 000002
ラジカルは、三価のラジカルであり、それぞれは、飽和炭化水素エタンから１以上の水素原子を概念的に除去することにより誘導されたものとして表すことができる。
【００２０】
本明細書で使用される場合、用語「炭化水素ラジカル」、「炭化水素基」または「炭化水素部分」は、それぞれ、好ましくはラジカルあたり１〜６個の炭素原子を含む、直鎖または分岐炭化水素ラジカルを等しく意味し、これは飽和でも不飽和でもありえ、そして任意にて、一以上の原子または官能基、例えば、カルボキシル、シアノ、ヒドロキシ、ハロおよびオキシで置換または中断されることがあり得る。適切な一価の炭化水素ラジカルとしては、例えば、アルキル、アルケニル、アルキニル、ヒドロキシアルキル、シアノアルキル、カルボキシアルキル、アルキルオキシ、オキサアルキル、アルキルカルボニルオキサアルキレン、カルボキサミドおよびハロアルキル、例えば、メチル、エチル、ｓｅｃ−ブチル、ｔｅｒｔ−ブチル、エテニル、プロペニル、ブチニル、ヒドロキシプロピル、シアノエチル、ブトキシ、カルボキシメチル、クロロメチルおよび３，３，３−フルオロプロピルが挙げられる。
【００２１】
適切な二価の炭化水素ラジカルとしては、例えば直鎖または分岐のアルキレンラジカル、例えば、メチレン、ジメチレン、トリメチレン、エチルエチレン、２−メチルトリメチレン、２，２−ジメチルトリメチレン、および直鎖または分岐のオキシアルキレンラジカル、例えばメチレンオキシプロピレンが挙げられる。
【００２２】
適切な三価の非環式炭化水素ラジカルとしては、例えば、アルカントリイルラジカル、例えば、１，１，２−エタントリイル、１，２，４−ブタントリイル、１，２，８−オクタントリイル、１，２，４−シクロヘキサントリイル、およびオキサアルカントリイルラジカル、例えば、１，２，６−トリイル−４−オキサヘキサンが挙げられる。
【００２３】
本明細書で使用される場合、用語「アルキル」は、飽和の直鎖または分岐の一価炭化水素ラジカルを意味する。好ましい実施形態では、一価のアルキル基は、１基当たり１〜６個の炭素原子を含む直鎖状または分岐状のアルキル基、例えば、メチル、エチル、プロピル、ｉｓｏ−プロピル、ｎ−ブチル、ｉｓｏ−ブチル、ｓｅｃ−ブチル、ｔｅｒｔ−ブチル、ペンチルおよびヘキシルから選択される。
【００２４】
本明細書で使用される場合、用語「アルケニル」は、好ましくはラジカル当たり２〜６個の炭素原子を有する、直鎖または分岐の一価の末端不飽和炭化水素ラジカル、例えば、ビニル、エテニル、アリル、２−プロペニル、３−ブテニルおよび５−ヘキセニルを意味する。
【００２５】
本明細書の１つの非限定的な実施形態では、本明細書で用いることができる炭化水素ラジカルのいくつかの特定の非限定的な例は、メチル、エチル、ビニル、アリル、ｎ−プロピル、ｉｓｏ−プロピル、ｎ−ブチル、ｉｓｏ−ブチル、ｔｅｒｔ−ブチル、ｎ−ペンチル、ｉｓｏ−ペンチル、ネオペンチルおよびｔｅｒｔ−ペンチル；ヘキシル、例えば、ｎ−ヘキシル基；および２，２，４−トリメチルペンチル基である。
【００２６】
本発明の一実施形態では、成分（ａ）は、２個以上のケイ素原子を有する縮合重合に有効なポリマーである。本明細書で使用される場合、表現「縮合重合に有効な」とは、縮合反応によって縮合され得るポリマーを意味すると理解される。縮合反応および反応条件、例えば、反応時間、温度および圧力などは、当業者に周知である。
【００２７】
一実施形態では、（ａ）２個以上のケイ素原子を有する縮合重合に有効なポリマーは、好ましくは、シランおよび／またはシリコーン化合物であり、別の実施態様では、より好ましくはシリコーン化合物、さらに別の実施態様では、さらに好ましくは直鎖状シリコーン化合物、またさらに別の実施形態では、最も好ましくは完全ヒドロキシル末端および／またはアルコキシ末端シリコーン化合物である。（ａ）２個以上のケイ素原子を有する縮合重合に有効なポリマーは、より好ましくは少なくとも３個のケイ素原子、より好ましくは約２〜約３０，０００個のケイ素原子、さらにより好ましくは約２〜約２０，０００個のケイ素原子、またさらにより好ましくは約２〜約１０，０００個のケイ素原子を含むことができ、またはここで前記範囲のいずれも、５，０００、３，０００、１，０００、５００、１００または５０個のケイ素原子のいずれかの上端点を有する。一実施形態では、前記シリコン原子の範囲のいずれも、シリコーン単位の範囲を含むことができる。
【００２８】
一実施形態では、（ａ）２個以上のケイ素原子を有する少なくとも１つの縮合重合に有効なポリマーは、一般式（Ｉ）のものであり、
Ｍ１ａＭ２ｂＭ３ｃＭ４ｄＤ１ｅＤ２ｆＤ３ｇＤ４ｈ      （Ｉ）
ここで
Ｍ１＝Ｒ１Ｒ２Ｒ３ＳｉＯ１／２
Ｍ２＝Ｒ４Ｒ５Ｒ６ＳｉＯ１／２
Ｍ３＝Ｒ７Ｒ８Ｒ９ＳｉＯ１／２
Ｍ４＝Ｒ１０Ｒ１１Ｒ１２ＳｉＯ１／２
Ｄ１＝Ｒ１３Ｒ１４ＳｉＯ２／２
Ｄ２＝Ｒ１５Ｒ１６ＳｉＯ２／２
Ｄ３＝Ｒ１７Ｒ１８ＳｉＯ２／２
Ｄ４＝Ｒ１９Ｒ２０ＳｉＯ２／２
そして、
Ｒ１およびＲ１３は、それぞれ独立に、１〜６０個の炭素原子、より好ましくは１〜２０個の炭素原子、さらに好ましくは１〜８個の炭素原子、最も好ましくは１〜４個の炭素原子を有する脂肪族基または芳香族基、ＯＨまたは−ＨまたはＯＲ２５であり、ここでＲ２５は１〜６０個の炭素原子、より好ましくは１〜２０個の炭素原子、さらにより好ましくは１〜約８個の炭素原子、最も好ましくは１〜約４個の炭素原子を有する脂肪族基または芳香族基であり、
Ｒ２、Ｒ３、Ｒ５、Ｒ６、Ｒ８、Ｒ９、Ｒ１０、Ｒ１１、Ｒ１２、Ｒ１４、Ｒ１６、Ｒ１８、Ｒ１９およびＲ２０は、それぞれ独立に、１〜６０個の炭素原子、より好ましくは１〜２０個の炭素原子、さらにより好ましくは１〜約８個の炭素原子、最も好ましくは１〜約４個の炭素原子を有する脂肪族基または芳香族基であり、
Ｒ４およびＲ１５は、それぞれ独立して、式：
−（ＣｎＨ２ｎ）−Ｏ−（Ｃ２Ｈ４Ｏ）ｏ−（Ｃ３Ｈ６Ｏ）ｐ−（Ｃ４Ｈ８Ｏ）ｑ−Ｒ２６のものであり、
ここでＲ２６は、水素または、１〜６０個の炭素原子、より好ましくは１〜２０個の炭素原子、さらにより好ましくは１〜約８個の炭素原子、最も好ましくは１〜約４個の炭素原子を有する脂肪族基または芳香族基であり、
ｎは０〜６、好ましくは２、３または４のいずれか１つであり、ｏは、０〜１００、好ましくは１〜約５０、より好ましくは約１〜約３０、最も好ましくは約１〜約１８であり、ｐは０〜１００、好ましくは０〜約５０、より好ましくは約０〜約３０、最も好ましくは約０〜約１８であり、そしてｑは０〜５０、好ましくは０〜約１８、より好ましくは約０〜約８、最も好ましくは約０〜約１であり、但しｏ＋ｐ＋ｑ≧０、より具体的には、ｏ＋ｐ＋ｑ≧４０、さらに好ましくはｏ＋ｐ＋ｑ≧１８、最も好ましくはｏ＋ｐ＋ｑ≧８という条件であり、
Ｒ７およびＲ１７は、それぞれ独立して、４〜３６個の炭素原子、より好ましくは１〜１６個、最も好ましくは１個の炭素原子を有する分枝状、直鎖状または環状の飽和または不飽和のアルキル基であり、そして
下付き文字ａ、ｂ、ｃ、ｄ、ｅ、ｆ、ｇ、ｈはそれぞれ独立して０または正の整数であり、但しａ＋ｂ＋ｃ＋ｄ＋ｅ＋ｆ＋ｇ＋ｈ≧２、より好ましくは２〜３０，０００、さらにより好ましくは２〜１０，０００、そして最も好ましくはａ＋ｂ＋ｃ＋ｄ＋ｅ＋ｆ＋ｇ＋ｈ＝２から、５，０００、３，０００、１，０００、５００、１００または５０のいずれか１つの端点であり、そして
ａ＋ｂ＋ｃ＋ｄ＝２、
およびａ＋ｅ≧２という条件であり、
式（Ｉ）のポリマーは、−ＯＨ、−ＯＲ２５、およびこれらの組合せから選択される少なくとも２つの基を含む。
【００２９】
一実施形態では、（ａ）２個以上のケイ素原子を有する少なくとも１つの縮合重合に有効なポリマーは、シラノール末端ポリジオルガノシロキサンであり、ここで有機部分は、それぞれ独立して、１〜約６個の炭素原子のアルキル基である。
【００３０】
別の実施形態では、（ａ）２個以上のケイ素原子を有する少なくとも１つの縮合重合に有効なポリマーは、２以上のシラノール末端ポリジオルガノシロキサンの混合物であり、ここで少なくとも１つのポリジオルガノシロキサンは、約１００ｃｐｓ〜約１５０，０００ｃｐｓ、好ましくは約１，０００〜約５，０００ｃｐｓ、さらにより好ましくは約１，５００〜約４，０００の粘度を有し、そして別の少なくとも１つのポリジオルガノシロキサンは、約１０，０００ｃｐｓ〜約８０，０００ｃｐｓ、好ましくは約１５，０００〜約５０，０００、より好ましくは約１５，０００〜約４０，０００の粘度を有する。本明細書における粘度の記載は、他に記載がない限り、２５℃で測定されると理解される。
【００３１】
さらに別の実施形態では、（ａ）２個以上のケイ素原子を有する少なくとも１つの縮合重合に有効なポリマーは、ヒドロキシル末端ポリジメチルシロキサン、アルコキシ末端ポリジメチルシロキサン、またはそのヒドロキシル末端とアルコキシ末端の組み合わせを有するポリジメチルシロキサンである。
【００３２】
一実施形態では、本発明の（ｂ）表面湿潤剤は、ポリアルキレンオキシド含有シランであってポリアルキレンオキシド含有シラン中のケイ素原子とポリアルキレンオキシド部分との間に脂肪族炭化水素部分を含むもの、ヘテロ原子含有シラン、およびそれらの組み合わせからなる群から選択することができる。ポリアルキレンオキシド含有シラン中のポリアルキレンオキシド部分は、シランを含有するポリエチレンオキシドおよび／またはポリプロピレンオキシド、好ましくはシランを含有するポリエチレンオキシドである。
【００３３】
一実施形態では、（ｂ）表面湿潤剤は、一般式（ＩＩ）および／または（ＩＩＩ）から選択されるポリアルキレンオキシド含有シランであり、
ここで式（ＩＩ）は、
【化２】
2019507213.tif 000003
ここでＲ２７は、独立して、１〜約１２個の炭素原子、好ましくは１〜約８個の炭素原子、最も好ましくは１〜約６個の炭素原子を有するアルキル基から選択され；
Ｒ２８は、以下から選択される部分であり：
【化３】
2019507213.tif 000004
または
【化４】
2019507213.tif 000005
ここで
【化５】
2019507213.tif 000006
は、式（ＩＩ）の構造のケイ素原子への結合を表し、
Ｒ２９は、水素または１〜４個の炭素原子を有するアルキル基、好ましくはメチル、または−ＣＯＲ３３から独立して選択され；ここでＲ３３は、水素、または１〜約１６個の炭素原子、好ましくは１〜約１２個の炭素原子、より好ましくは１〜約８個の炭素原子、最も好ましくは１〜約６個の炭素原子を有するアルキル基から独立して選択され；
Ｒ３０は、独立して、水素または１〜４個の炭素原子を有するアルキル基、より好ましくは水素またはメチル、さらにより好ましくは水素から選択され；
Ｒ３１は、独立して、１〜４個の炭素原子を有する二価のアルキレン基、より好ましくはメチレンまたはエチレンから選択され；
Ｒ３２は、二価のウレタン、アクリルアミド、アミドまたはウレア基から独立して選択され；そして、
ｒは１〜約１００、好ましくは１〜約５０、さらにより好ましくは１〜約２５であり、そしてｘは０または１、好ましくは０であり；
式（ＩＩＩ）：
【化６】
2019507213.tif 000007
ここでＲ２７は先に定義した通りであり；
Ｚは、二価のウレタン、アクリルアミド、アミド、またはウレア基から独立して選択され；
ｓおよびｔは独立して０〜２の整数であり、好ましくは１であり；
Ｌは、独立して、２〜約１５個の炭素原子、好ましくは３〜４個の炭素原子を有する二価の脂肪族直鎖炭化水素基から選択され、そして任意にて一方または両方の原子価に酸素原子または窒素原子を有していてもよく；
Ｒ３４は、一般式（ＩＶ）によって定義され；
【化７】
2019507213.tif 000008
ここでＲ３５は、水素または１〜４個の炭素原子を有するアルキル基、好ましくは水素またはメチル、さらにより好ましくは水素から独立して選択され；ｘは先に定義した通りであり；そして
ｕは１〜約１００、より好ましくは１〜約５０、さらにより好ましくは１〜約２５の整数である。一実施形態では、（ｂ）表面湿潤剤は、Momentive Performance Materials Inc.から入手可能なSILQUEST A-1230シランである。
【００３４】
一実施形態では、（ｂ）湿潤剤は、ポリエーテルシランであってポリエーテルシランがポリウレタン部分が存在しないものであり得る。別の実施形態では、（ｂ）湿潤剤は、ハロゲン部分および／またはヘテロ原子、例えばＯ、ＮおよびＳ、および／またはエポキシ基が存在しないポリエーテルシランである。
【００３５】
一実施形態では、（ｂ）表面湿潤剤は、一般式（Ｖ）の官能化オルガノシロキサン：
【化８】
2019507213.tif 000009
ここでＲ３９、Ｒ４２、Ｒ４３、Ｒ４４、Ｒ４５、Ｒ４６、Ｒ４７、Ｒ４９およびＲ５０は、水素、１〜１０個の炭素原子を含むアルキル基、または１〜１０個の炭素原子を含むアルコキシ基から独立して選択され；
Ｒ４０は、水素、１〜１０個の炭素原子を含むアルキル基または１〜１０個の炭素原子を含むアルコキシ基、１〜１０個の炭素原子を含むヘテロ原子含有化合物から選択され、ここでｍ、ｎおよびｏは、それぞれ独立して０〜約１０００の整数であり；または一般式（ＶＩＩ）の化合物：
【化９】
2019507213.tif 000010
ここでＲ４１は、水素、または１〜１０個の炭素原子を含むアルキル基、または１〜１０個の炭素原子を有するヘテロ原子含有化合物から独立して選択され；
Ｚはヘテロ原子であり、
Ｒ４８およびＲ５１は、独立して、水素または１〜１０個の炭素原子を有するアルキル若しくはアルコキシ基、または６〜２０個の炭素原子を含む置換若しくは非置換の芳香族化合物であり；ここで
ｊ、ｋおよびｌはそれぞれ独立して１〜１０の整数である；
からなる群から選択される。
【００３６】
本発明における使用に適した官能化シロキサンのいくつかの非限定的な例には、以下の構造が含まれる：
【化１０】
2019507213.tif 000011
ここでＭｅはメチルであると理解され；Ｚは１〜４個の炭素原子を含むアルキル基であり、ｍ＊およびｎ＊はそれぞれ０〜１０であり；
【化１１】
2019507213.tif 000012
ここでＺは１〜４個の炭素原子を有するアルキル基であり、ｍ＊およびｎ＊はそれぞれ０〜１０であり、ｘ’＋ｙ’は１〜２０であり；
【化１２】
2019507213.tif 000013
ここでｙ＊は１〜６０であり；
【化１３】
2019507213.tif 000014
ここでｙ＃は１０〜１０００であり；
【化１４】
2019507213.tif 000015
ここでｎ＃は１〜２０であり；
【化１５】
2019507213.tif 000016
メチル停止ＰＤＭＳ、ここでｎ’’は１０〜３００である。
【００３７】
一実施形態では、（ｂ）表面湿潤剤は、
エチレンオキシドおよび／またはプロピレンオキシド含有シラン；
トリス［３−（トリメトキシシリル）プロピル］イソシアヌレートまたは３−イソシアナトプロピルトリメトキシシランから選択されるイソシアナトシラン；および
ポリエーテル官能化ポリジメチルシロキサン、ポリエーテル官能化トリシロキサン、２０，１００〜１０，０００ｃｐｓの粘度を有する低分子量末端ポリジメチルシロキサン、３０，０００〜４０，０００ｃｐｓの粘度を有する高分子量末端ポリジメチルシロキサン、オイゲノール末端ポリジメチルシロキサン、ジメトキシメチル末端ポリジメチルシロキサン、メチル末端ポリジメチルシロキサン、およびそれらの組み合わせからなる群から選択される官能化シラン；
からなる群から選択される１以上である。
【００３８】
本発明の少なくとも１つの（ｃ）充填剤は、組成物の硬度を増加させる任意の充填剤であり得るが、より好ましくは層状構造充填剤であり、より好ましくは湿式加工構造充填剤であるが、また乾式加工構造充填剤も考えられる。このような充填剤の適切な例は、米国特許第３，３２７，９５１号に記載された方法によって製造されたような湿式加工充填剤、および／または、Industrial Minerals and Rocks、第７版、Kozel et al.編、Society for Mining, Metallurgy, and Exploration Inc.、2006年、647-650頁に記載の方法によって製造された乾式または湿式加工充填剤であり得、その全体の内容が参照により本明細書に組み込まれる。
【００３９】
別の非限定的な実施形態において、（ｃ）充填剤は、クレイ、ナノクレイ、有機クレイ、粉砕炭酸カルシウム、沈降炭酸カルシウム、コロイド状炭酸カルシウム、ステアレート部分またはステアリン酸を含有する化合物で処理した炭酸カルシウム、ヒュームドシリカ、沈降シリカ、破砕石英、粉砕石英、アルミナ、水酸化アルミニウム、セラミックおよびガラス球、水酸化チタン、カオリン、ベントナイトモンモリロナイト、珪藻土、酸化鉄、ＰＴＦＥ粉末、カーボンブラックおよびグラファイト、タルク、マイカ、軽石、珪灰石、ドロマイト、長石およびそれらの組み合わせからなる群から選択され得る。一実施形態では、（ｃ）充填剤はマイカであってもよい。
【００４０】
さらなる実施形態では、（ｂ）表面湿潤剤は、（ポリ）エチレンオキシドもしくは（ポリ）プロピレンオキシド含有シラン、またはその２つの組合せであり、充填剤はマイカである。
【００４１】
本発明に有用な（ｄ）縮合触媒は、金属縮合触媒を含むことができ、ここで該金属はスズ、チタン、ジルコニウム、鉛、鉄コバルト、アンチモン、マンガン、ビスマスおよび亜鉛化合物からなる群から選択される。
【００４２】
本発明の一実施形態では、スズ化合物を縮合触媒として使用することができる。適切なスズ化合物としては、限定されないが、ジブチルスズジラウレート、ジブチルスズジアセテート、ジブチルスズジメトキシド、スズオクトエート、イソブチルスズトリセロエート、ジブチルスズオキサイド、可溶化ジブチルスズオキシド、ジブチルスズビス−ジイソオクチルフタレート、ビス−トリプロポキシシリルジオクチルスズ、ジブチルスズビス−アセチルアセトン、シリル化ジブチルスズジオキシド、カルボメトキシフェニルスズトリスベレート、イソブチルスズトリセロエート、ジメチルスズジブチレート、ジメチルスズジ−ネオデカノエート、トリエチルスズタータレート、ジブチルスズジベンゾエート、スズオレエート、スズナフテネート、ブチルスズトリ−２−エチルヘキシルヘキサエート、スズブチレート、これらの組合せなどが挙げられる。
【００４３】
さらに別の実施形態では、適切なチタン化合物はまた、キレート化チタン化合物、例えば、１，３−プロパンジオキシチタンビス（エチルアセトアセテート）；ジ−イソプロポキシチタンビス（エチルアセトアセテート）；およびテトラアルキルチタネート、例えば、テトラｎ−ブチルチタネートおよびテトライソプロピルチタネートが挙げられる。一実施形態では、（ｄ）縮合触媒はジ−イソプロピルチタンビスアセチルアセトネートである。
【００４４】
本発明の（ｅ）架橋剤は、アルコキシシラン、好ましくはポリアルコキシシランの非限定的な例などのエラストマーコーティングに一般的に使用される任意の架橋剤であり得る。
【００４５】
一実施形態では、任意の（ｅ）架橋剤は、一般式（ＶＩＩＩ）を有し；
（ＲＡ）ｘ’’ＲＢｙ’’Ｓｉ    （ＶＩＩＩ）
ここでＲＡおよびＲＢは、メチル、エチル、プロピル、イソプロピル、ブチル、ｔｅｒｔ−ブチル、ｓｅｃ−ブチルなどの一価のＣ１〜Ｃ６０の炭化水素ラジカル、または１〜６０個の炭素原子を有するアルコキシ基から独立して選択され、そしてここでｘ’’は２〜４であり、ｙ’’は０〜２であり、但しｘ’’＋ｙ’’＝４という条件である。
【００４６】
任意の（ｅ）架橋剤は、アルコキシシラン、エポキシシラン、メルカプトシラン、アクリレートシラン、メタクリルオキシシラン、ビニルシラン、イソシアナトシラン、およびそれらの組み合わせからなる群から選択することができる。
【００４７】
（ｅ）ポリアルコキシシラン架橋剤の例は、メチルトリメトキシシランである。
【００４８】
一実施形態では、成分（ａ）は、エラストマーコーティング組成物の総重量を基準にして、約５重量％〜約９５重量％、好ましくは約１０重量％〜約５０重量％、より好ましくは約１５重量％〜約４０重量％の量でエラストマーコーティング組成物中に存在する。
【００４９】
一実施形態では、成分（ｂ）は、約０．０１重量％〜約１５重量％、好ましくは約０．０５重量％〜約１０重量％、より好ましくは約０．１重量％〜７重量％の量でエラストマーコーティング組成物中に存在し、そして成分（ｃ）は、成分（ｂ）と成分（ｃ）との合計重量に基づいて、約２重量％〜約２０重量％、好ましくは約３重量％〜約１０重量％、より好ましくは５重量％〜約１５重量％の量で存在する。
【００５０】
別の非限定的な実施形態において、成分（ｂ）および（ｃ）の重量比は、約１：３００〜約１：２５０、好ましくは約１：２００〜約１：８０、さらにより好ましくは約１：３０〜約１：２０の範囲内であり得る。
【００５１】
一実施形態では、成分（ｄ）は、エラストマーコーティング組成物の総重量を基準にして、約０．０１重量％〜約５重量％、好ましくは約０．１重量％〜約２．５重量％、さらにより好ましくは０．５重量％〜約２重量％の量でエラストマーコーティング組成物中に存在する。
【００５２】
一実施形態では、任意成分（ｅ）は、存在する場合、エラストマーコーティング組成物の総重量を基準にして、約０．０１重量％〜約２０重量％、好ましくは約０．５重量％〜約１５重量％、さらにより好ましくは約１重量％〜約１０重量％の量でエラストマーコーティング組成物中に存在する。
【００５３】
本発明のエラストマーコーティング組成物は、コーティング組成物中にポリエーテルシランとフィラーとの組み合わせを使用することによって、シリコーンコーティングの他の特性に悪影響を及ぼすことなく、ダートピックアップ耐性において驚異的で予想外の相乗効果を示している。
【００５４】
より具体的には、本発明のエラストマーコーティング組成物によって示されている相乗効果は、（ｂ）表面湿潤剤および（ｃ）充填剤の両方を使用した場合のエラストマーコーティング組成物のダートピックアップ耐性の増大レベルであり、この増大したダートピックアップ耐性は、（ｂ）表面湿潤剤のみまたは（ｃ）充填剤のみを、エラストマーコーティング組成物の他の成分（ａ）、成分（ｄ）および任意成分（ｅ）と一緒に使用したときに生じるダートピックアップ耐性の総増加量の合計を超え、すなわち、組成物中の（ｂ）と（ｃ）の組み合わせは、単なる（ｂ）の単独使用、および（ｃ）の単独使用の合計よりも大きいレベルのダートピックアップ耐性を生じる。
【００５５】
本発明のエラストマーコーティング組成物は、溶媒、接着促進剤、顔料、抗垂れ防止剤、難燃剤、殺生物剤などのようなさらなる添加剤を含むこともできる。
【００５６】
別の実施形態では、接着促進剤は、イソシアナトシラン、例えば、一般式（ＶＩ）を有するイソシアナトシランであり；
【化１６】
2019507213.tif 000017
ここでＲ３７は１〜１０個の炭素原子、好ましくは１〜３個の炭素原子を有する二価のアルキレン基であり、Ｒ３８は、１〜１０個の炭素原子、好ましくは１〜３個の炭素原子を有する一価の炭化水素残基であり、各Ｙは、独立して、ハロゲン原子、１〜１０個の炭素原子、好ましくは１〜３個の炭素原子を有するアルコキシ基、１〜１０個の炭素原子、好ましくは１〜３個の炭素原子を有するアシルオキシ基からなる群から独立して選択されるものであり、そしてｖは１〜３の数である。一実施形態では、ｖは３であり、Ｙはアルコキシ基、好ましくはメトキシまたはエトキシ基である。一実施形態では、Ｒ３７は二価のプロピル基である。
【００５７】
そのようなイソシアナトシランのいくつかの非限定的な例としては、限定されるものではないが、α−イソシアナトメチルトリメトキシシラン、β−イソシアナトエチルトリメトキシシラン、γ−イソシアナトプロピルトリメトキシシラン、α−イソシアナトメチルトリエトキシシラン、β−イソシアナトエチルトリエトキシシラン、トリス［３−（トリメトキシシリル）プロピル］イソシアヌレート、μ−イソシアナトプロピルトリエトキシシラン、およびこれらの組合せが挙げられる。
【００５８】
そのようなイソシアナトシランの非限定的な例は、３−イソシアナトプロピルトリメトキシシランである。
【００５９】
一実施形態では、接着促進剤の非限定的な例としては、限定されるものではないが、Ｎ−（ベータ−アミノエチル）−ガンマ−アミノプロピルトリメトキシシラン、Ｎ−エチル−ガンマアミノイソブチルトリメトキシシラン、ビス−［ガンマ−（トリメトキシシリル）プロピル］アミン、ビス−［ガンマ−（トリエトキシシリル）プロピル］アミン、１，３，５−トリス（トリメトキシシリルプロピル）イソシアヌレート、ガンマ−アミノプロピルトリエトキシシラン、ガンマ−アミノプロピルトリメトキシシラン、アミノプロピルトリメトキシシラン、Ｎ−フェニル−ガンマ−アミノプロピルトリメトキシシラン、トリアミノ官能化トリメトキシシラン、ガンマ−アミノプロピルメチルジエトキシシラン、ガンマ−アミノプロピルメチルジエトキシシラン、メタクリロキシプロピルトリメトキシシラン、メチルアミノプロピルトリメトキシシラン、ガンマ−グリシドキシプロピルエチルジメトキシシラン、ガンマ−グリシドキシプロピルトリメトキシシラン、ガンマ−グリシドキシエチルトリメトキシシラン、ベータ−（３，４−エポキシシクロヘキシル）プロピルトリメトキシシラン、ベータ−（３，４−エポキシシクロヘキシル）エチルメチルジメトキシシラン、イソシアナトプロピルトリエトキシシラン、イソシアナトプロピルメチルジメトキシシラン、ベータ−シアノエチルトリメトキシシラン、ガンマ−アクリロキシプロピルトリメトキシシラン、ガンマ−メタクリルオキシプロピルメチルジメトキシシラン、４−アミノ−３，３−ジメチルブチルトリメトキシシラン、ｎ−エチル−３−トリメトキシシリル−２−メチルプロパンアミン、トリス［３−（トリメトキシシリル）プロピル］イソシアヌレート、およびこれらの組合せが挙げられる。
【００６０】
本発明のエラストマーコーティング組成物は、エラストマーコーティング組成物の総重量を基準にして０．５〜４０重量％の顔料を含有することができる。エラストマーコーティング組成物に使用するのに適した顔料は、当該技術分野において一般的に知られており、また、参照によりその全体が本明細書に組み込まれる、The Kirk-Othmer Encyclopedia of Chemical Technology, Volume 17, JohnWiley & Sons, Pages 1049-1069, (1996), ISBN 0-471-52686-Xに記載されたものを挙げることができる。無機または有機の着色顔料を使用することができ、しかしながら無機顔料は、有機顔料と比較して、それらの相対的な低コスト、より良好な不透明化能力およびそれらの外部耐久性の特性により、好ましいことがあり得る。白、黒および他の色の顔料、例えば二酸化チタンを使用することができる。炭酸カルシウム、タルク、クレイおよび二酸化ケイ素などの体質顔料もまた適している。
【００６１】
本発明の組成物は、液体溶液、液体中の固体の分散液、液体中の液体の分散液として、エマルション、固体混合物または固溶体を別々にまたは組み合わせとして、様々な形態で利用することができる。
【００６２】
本明細書のエラストマーコーティング組成物は、様々な成分を一緒に混合することによって調製することができる。好ましくは、エラストマーコーティング組成物は、他の成分を添加する前に、成分（ａ）および任意の樹脂および／または担体を予備混合することによって調製される。
【００６３】
典型的には、コーティング配合物は、乳化、成分の相溶化、レベリング、流れおよび表面欠陥の低減のために、湿潤剤または界面活性剤を必要とすることになる。このような成分は必要ではないが、このようなさらなる任意の添加剤は、改善された耐磨耗性、耐ブロッキング性、親水性および疎水性の特性のような硬化または乾燥フィルムの改良を提供することができる。本発明のコーティング組成物は、溶媒性コーティング、水性コーティングおよび／または粉末コーティングとして存在し得る。
【００６４】
本発明のコーティングは、建築用コーティング、自動車用コーティングおよびコイルコーティングなどのＯＥＭ製品コーティング、および工業用メンテナンスコーティングおよび海洋防汚損コーティングなどの特殊用途コーティングとしての使用に適切であり得る。
【００６５】
一態様では、本発明は、本明細書に記載のエラストマーコーティング組成物を含む建築用コーティングに関する。別の態様では、本発明は、本明細書に記載のエラストマーコーティング組成物を含む単一被覆の防汚れ（ダート）、および／または防ステイン、および／または防汚損（ファウリング）コーティングに関する。
【００６６】
一実施形態では、エラストマーコーティング組成物は、建築および／または建設分野における空隙、亀裂、接合部または他のアブセス（abscess）を処理するためのシーラントまたは接着剤以外のコーティングとして使用することができる。したがって本発明は、建築要素または建物ファサードなどの基材表面の少量（すなわち、５０％未満）または基材表面の大部分（すなわち、５０％超）のコーティングを対象とし、当業者にとって公知の上述または類似の任意のアブセスの充填および接続に使用されるシーラントではなく、基材のペイント様コーティングを提供することができる。
【００６７】
本明細書において、「建築要素」という表現は、建築工事で使用される予め製造または製造されたユニット、例えば、窓、特に絶縁ガラスユニット（「ＩＧＵ」）、ガラスパネルのドア、１つ以上の窓を含むドア、予め製造された窓、１つ以上の窓を備えたスライドドア、１つ以上の窓を備えた折り畳み式ドア、カーテンウォール、ショップグレージング、構造グレージング、天窓、照明器具などを意味し、それらのうち、接着剤、敷石用釉薬、シーラント、かしめまたは接着剤組成物は、「建築要素」を含む構造要素にガラスを結合させるのに使用される。
【００６８】
一実施形態では、基材は、防水および／または天候保護されることが求められている建物または構造物の表面上にあり得る任意の材料、例えば、コンクリート、レンガ、木材、金属、ガラス、プラスチック、石、モルタル、塗装された基材などを含むことができる。
【００６９】
別の実施形態では、基材に適用されるエラストマーコーティングの量は、基材の種類、温度、湿度、所望の防水度、およびエラストマーコーティング組成物の特定の部分などのいくつかの要因によって決まり得る。一実施形態では、コーティングの量は、約１０〜約０．１ミリメートル、好ましくは約５〜約０．５ミリメートル、さらにより好ましくは約２〜約０．２ミリメートルである。
【００７０】
エラストマーコーティング組成物は、当業者によって一般的に知られかつ使用される任意の手段、例えばブラッシング、ローリングまたはスプレーによって適用することができる。
【００７１】
エラストマーコーティング組成物でコーティングされた表面（例えば、基材）を硬化させるプロセスは、エラストマーコーティング組成物を基材上の硬化コーティングに硬化させるのに十分な湿度にエラストマーコーティング組成物を暴露することを含むことができる。このような湿度は、当業者に知られている方法によって適用することができ、またはエラストマーでコーティングされた表面を大気中の湿度に単に暴露することを含むことができる。
【００７２】
１つの他の実施形態において、基材上のエラストマーコーティングは、ＡＳＴＭ  Ｃ−６６１によるショアＡデュロメータ値を約１０〜約６０とすることができる。
【００７３】
一実施形態では、基材上のエラストマーコーティングは、約１．０〜約２．０、好ましくは約１．１０〜約１．６０、より好ましくは約１．１２〜約１．４５の引張強さ（本明細書に記載のように測定される）を有することができる。
【００７４】
別の実施形態において、基材上のエラストマーコーティングは、約１００％〜約４００％、好ましくは約１４０％〜約３６０％、より好ましくは約１５０％〜約３５０％の伸び（本明細書に記載のように測定される）を有する。
【００７５】
さらに別の実施形態では、基材上のエラストマーコーティングは、約７０°〜約１０５°、好ましくは約７５°〜約１０３°の接触角を有することができる。
【００７６】
さらに別の実施形態では、基材上のエラストマーコーティングは、耐久性または耐ＵＶ性の１つ以上を有することができ、それは、（ｂ）表面湿潤剤または（ｃ）充填剤のいずれか一方のみがコーティング組成物中に存在することを除いて同一のコーティング組成物でコーティングされている同一の基板上のコーティングのものよりも大きい。一実施形態では、基材上のコーティングは、少なくとも約６ヶ月、好ましくは少なくとも約９ヶ月、より好ましくは少なくとも約１年、さらにより好ましくは少なくとも約５年間のＵＶ耐性を有する。ＵＶ耐性とは、コーティングされた基材が、塗布されたコーティングの目に見える亀裂、孔食、または剥離を被らないことであると理解される。
【００７７】
さらに別の実施形態では、基材上のエラストマーコーティングは、（ｂ）表面湿潤剤、（ｃ）充填剤の両方ではなく、いずれか一方のみがコーティング組成物中に存在する同一のコーティング組成物がコーティングされた同一の基材のコーティングよりも長い期間、防水保護を提供することができる。防水保護は耐透水性を含むことができる。一実施形態では、その期間は、ＵＶ耐性に関して記載されたようなものであり得る。
【００７８】
さらに別の実施形態では、基材上のエラストマーコーティングは、基材の当初の外観を、（ｂ）表面湿潤剤、（ｃ）充填剤の両方ではなく、いずれか一方のみがコーティング組成物中に存在する同一のコーティング組成物がコーティングされた同一の基材のものよりも長い期間維持することができる。
【００７９】
一実施形態では、本発明のエラストマーコーティング組成物は、極端な温度に対する保護を基材に提供することができる。本明細書に記載されるような極端な温度は、４．４℃（４０Ｆ°）未満、より具体的には−６．７℃（２０Ｆ°）未満であり得る。本明細書の別の実施形態では、本明細書に記載されるような極端な温度は、２７℃（８０°Ｆ）以上、具体的には３２℃（９０°Ｆ）以上であり得る。本明細書のエラストマーコーティング組成物は、ＵＶ耐性に関して本明細書に記載されるような期間にて極端な温度保護を提供することができる。
【００８０】
一実施形態では、基材上のエラストマーコーティングは、本明細書に記載の炭素スラリー法によって測定されるダートピックアップ耐性（ＤＰＵＲ）で、約３０％〜約９５％のリカバリー、好ましくは約３３％〜約９３％のリカバリー、さらにより好ましくは約８５％〜約９３％のリカバリーを有することができる。
【００８１】
別の実施形態では、基材上のエラストマーコーティングは、約４０％〜約９５％のリカバリー、好ましくは約４５％〜約９３％のリカバリー、より好ましくは約８０％〜約９３％のリカバリー、さらにより好ましくは約８５％〜約９３％のリカバリーの、本明細書に記載の炭素スラリー法によって測定されるＤＰＵＲを有することができる。
【００８２】
本発明のエラストマーコーティング組成物は、建物ファサードの当初の外観を保護および維持するために、コーティングされた材料の防水および／または天候保護が用いられ得る建物ファサードなどの建物のためのコーティング材料として使用され得る。
【００８３】
さらなる実施形態では、エラストマーコーティング組成物を含むエマルションが提供される。さらなる実施形態では、このエマルションは非水性シリコーンエマルションである。
【００８４】
別の態様では、本発明は、建物ファサードの外面部分にエラストマーコーティング組成物を適用すること、およびコーティング組成物を硬化させて建物ファサード上に硬化コーティングを提供することを含む、建造物ファサードを処理する方法に関する。
【００８５】
硬化したコーティングを含む建物ファサードも提供される。
【実施例】
【００８６】
以下の非限定的な実施例は、本発明をさらに説明し、開示する。
【００８７】
実施例１
２５℃で３，０００センチポアズ（ｃｐｓ）の粘度を有するヒドロキシ末端ポリジメチルシロキサンポリマー１５．４４重量部、２５℃で３０，０００センチポアズ（ｃｐｓ）の粘度を有するヒドロキシ末端ポリジメチルシロキサンポリマー１６．８７重量部、メチルトリメトキシシラン２．１８重量部を、プラネタリミキサー中、無水条件下で７５℃で１時間混合した。処理した粉砕炭酸カルシウム３８．０６重量部、二酸化チタン２．０２重量部、ヘキサメチルジシラザン処理ヒュームドシリカ３．６８重量部を、良好な分散が達成されるまで上記混合物に添加した。脱気真空を１５分間適用した。CONOSOL C-200（脂肪族炭化水素溶媒、Calumet Penreco LLCから入手可能）２０．１７重量部、チタンエチルアセトアセテート１．１５重量部、１，３，５−トリス（３−メトキシシリルプロピル）イソシアヌレート０．４３重量部を、上記分散液に加え、窒素下で混合した。
【００８８】
機械的特性を評価するために、混合物をテフロン（登録商標）被覆ガラス板上に厚さ６００ミクロンで湿式延伸し、７日間乾燥させた。フィルムを剥がして、幅１０ｍｍ、長さ５０ｍｍの長方形のストリップに切断した。機械的特性はInstron 3365、機械試験機（Instron（登録商標）で入手可能）引張試験機を用いて試験した。硬度測定のために厚さ１０ｍｍのフィルムを調製した。
引張強度：１．１４ＭＰａ
伸び：３４０％
硬度（ショアＡ）：２７
接触角：９８．５
【００８９】
ＤＰＵＲ特性を評価するため、混合物をガラス上に３００ミクロンの厚さのフィルムで湿式延伸し、２３℃、相対湿度５０％で７日間保管し、そして下記の試験方法に従って試験した。
【００９０】
ＤＰＵＲ試験方法：所望の厚さのフィルムをガラス板上に延伸し、室温で７日間乾燥させた。フィルムのＬｂ値は、Gretag Macbeth Color Eye 7000A（X-Rite（登録商標）Inc.から入手可能）を用いて測定した。乾燥カーボンブラック粉末および水中のカーボンブラックスラリー（１５重量％／重量）を汚れ媒体として使用し、別々にブラシを用いてフィルムに塗布した。フィルムを熱風オーブンを用いて５０℃で１時間乾燥させた後、水道水および寒冷紗で３分間フィルムを洗浄した。露出したフィルムの最終Ｌａ値を測定する。式［１００−（（Ｌｂ−Ｌａ＊１００／Ｌｂ）］を用いてコーティングの白色度（Ｌ）のリカバリーパーセンテージ（ＤＰＵＲ）を計算する。
【００９１】
実施例２
実施例１からの材料８１．８１重量部を混合容器に入れ、マイカ（湿式処理）９．０９重量部、およびMPRL D60（脂肪族炭化水素溶媒、Metha Petro Refinary Ltdから入手可能）９．０９重量部を添加し、窒素雰囲気中で高速プラネタリー混合を用いて１０分間混合した。
【００９２】
機械的特性を評価するために、混合物をテフロン（登録商標）被覆ガラス板上に厚さ６００ミクロンで湿式延伸し、７日間乾燥させた。フィルムを剥がして、幅１０ｍｍ、長さ５０ｍｍの長方形のストリップに切断した。機械的特性はInstron 3365、機械試験機（Instron（登録商標）で入手可能）を用いて試験した。硬度測定のために厚さ１０ｍｍのフィルムを調製した。
引張強度：１．４０ＭＰａ
伸び：１５４％
硬度（ショアＡ）：５５
接触角：１０１．５
【００９３】
ＤＰＵＲ特性を評価するため、混合物をガラスパネル上に厚さ３００ミクロンで湿式延伸し、２３℃、相対湿度５０％で７日間保管し、そして上記の試験方法にて試験した。
【００９４】
実施例３
実施例１の材料８０．５７重量部を混合容器に入れ、マイカ（湿式処理）８．９５重量部、１．５２重量部のSILQUEST A-1230シラン（Momentive Performance Materials Inc.から入手可能）、および８．９５重量部のMPRL D60を添加し、窒素雰囲気中で高速プラネタリー混合を用いて１０分間混合した。
【００９５】
機械的特性を評価するために、混合物をテフロン（登録商標）コートガラス板上に６００ミクロンの厚さで湿式延伸し、７日間乾燥させた。フィルムを剥がして、幅１０ｍｍ、長さ５０ｍｍの長方形のストリップに切断した。Instron 3365を用いて機械的性質を試験した。硬度測定のために厚さ１０ｍｍのフィルムを調製した。
引張強度：１．４１ＭＰａ
伸び：１６０％
硬度（ショアＡ）：５４
接触角：７９．３
【００９６】
ＤＰＵＲ特性を評価するため、混合物をガラスパネル上に厚さ３００ミクロンで湿式延伸し、２３℃、相対湿度５０％で７日間保管し、そして上記の方法にて試験した。
【００９７】
実施例４
実施例１の材料９８．４８重量部を混合容器に入れ、そしてSILQUEST A-1230シラン１．５２重量部を添加し、窒素雰囲気中で高速プラネタリー混合を用いて１０分間混合した。
【００９８】
機械的特性を評価するために、混合物をテフロン（登録商標）被覆ガラス板上に厚さ６００ミクロンで湿式延伸し、７日間乾燥させた。フィルムを剥がして、幅１０ｍｍ、長さ５０ｍｍの長方形のストリップに切断した。Instron 3365引張試験機を用いて機械的特性を試験した。硬度測定のために厚さ１０ｍｍのフィルムを調製した。
引張強度：１．１４ＭＰａ
伸び：３５０％
硬度（ショアＡ）：２７
接触角：８５．５
【００９９】
ＤＰＵＲ特性を評価するため、混合物をガラス上に厚さ３００ミクロンのフィルムで湿式延伸し、２３℃、相対湿度５０％で７日間保管し、そして上記の方法にて試験した。
【０１００】
実施例５
実施例１の材料８０．５７重量部を混合容器に入れ、マイカ（湿式処理）８．９５重量部、SILQUEST A-1230シラン０．６２６重量部、SILQUEST A-LINK 35シラン（Momentive Performance Materials Inc.から入手可能）０．８９５重量部、および８．９５重量部のMPRL D60を添加し、高速プラネタリー混合を用いて窒素雰囲気中で１０分間混合した。
【０１０１】
機械的特性を評価するために、混合物をテフロン（登録商標）被覆ガラス板上に厚さ６００ミクロンで湿式延伸し、７日間乾燥させた。フィルムを剥がして、幅１０ｍｍ、長さ５０ｍｍの長方形のストリップに切断した。Instron 3365を用いて機械的性質を試験した。硬度測定のために厚さ１０ｍｍのフィルムを調製した。
【０１０２】
ＤＰＵＲ特性を評価するため、混合物をガラス上に３００ミクロンの厚さのフィルムで湿式延伸し、２３℃、相対湿度５０％で７日間保管し、そして上記の方法にて試験した。
引張強度：１．４４Ｍｐａ
伸び：１５６％
硬度（ショアＡ）：５７
接触角：８２
【０１０３】
実施例６
実施例１の材料８０．５７重量部を混合容器に入れ、マイカ（湿式処理）８．９５重量部、ジヒドロキシ末端エチレンオキシドポリマー（分子量４００ダルトン）１．５２重量部、および８．９５重量部のＭＰＲＬ  Ｄ６０を添加し、高速プラネタリー混合を用いて窒素雰囲気中で１０分間混合した。
【０１０４】
ＤＰＵＲ特性を評価するため、混合物をガラス上に３００ミクロンの厚さのフィルムで湿式延伸し、２３℃、相対湿度５０％で７日間保管し、そして上記の方法にて試験した。
引張強度：ＮＭ
伸び：ＮＭ
硬度（ショアＡ）：５２
接触角：約７８−８５
ＮＭ＝測定されず
【０１０５】
実施例７
実施例１の材料８０．５７重量部を混合容器に入れ、マイカ（湿式処理）８．９５重量部、ジヒドロキシ末端エチレンオキシドポリマー（分子量４００ダルトン）０．６２６重量部、SILQUEST A-LINK 35シラン０．８９５重量部、および８．９５重量部のMPRL D60を添加し、高速プラネタリー混合を用いて窒素雰囲気中で１０分間混合した。
【０１０６】
ＤＰＵＲ特性を評価するため、混合物をガラス上に３００ミクロンの厚さのフィルムで湿式延伸し、２３℃、相対湿度５０％で７日間保管し、そして上記の方法にて試験した。
引張強度：ＮＭ
伸び：ＮＭ
硬度（ショアＡ）：５５
接触角：約７９−８５
【０１０７】
実施例８
実施例１の材料８１．８８重量部を混合容器に入れ、の９．０９重量部の３Ｍ（商標）セラミック微小球である、Ｗ−２１０（3M India Limited製の建築用塗料に使用される、白色度（Ｌ値）が９５以上で、粒度が３ミクロンの固体、白色の、微細球状粒子）、および９．０９重量部のMPRL D60を添加し、高速プラネタリー混合を用いて窒素雰囲気中で１０分間混合した。
【０１０８】
ＤＰＵＲ特性を評価するため、混合物をガラス上に３００ミクロンの厚さのフィルムで湿式延伸し、２３℃、相対湿度５０％で７日間保管し、そして上記の方法にて試験した。
引張強度：ＮＭ
伸び：ＮＭ
硬度（ショアＡ）：５５
接触角：約９８−１０２
【０１０９】
実施例９
実施例１の材料８０．５７重量部を混合容器に入れ、８．９５重量部の３Ｍ（商標）セラミック微小球、3M company製のＷ−２１０（建築用塗料に使用される、白色度（Ｌ値）が９５以上で、粒度が３ミクロンの固体、白色の、微細球状粒子）、１．５２重量部の非イオン性高分子フルオロケミカル界面活性剤、3M company製のFC 4430、および８．９５重量部のMPRL D60を添加し、高速プラネタリー混合を用いて窒素雰囲気中で１０分間混合した。
【０１１０】
ＤＰＵＲ特性を評価するため、混合物をガラス上に３００ミクロンの厚さのフィルムで湿式延伸し、２３℃、相対湿度５０％で７日間保管し、そして上記の方法にて試験した。
引張強度：ＮＭ
伸び：ＮＭ
硬度（ショアＡ）：５５
接触角：約９８−１０２
【０１１１】
実施例１０
実施例１の材料８０．５７重量部を混合容器に入れ、８．９５重量部の３Ｍ（商標）セラミック微小球、3M company製のW-210（建築用塗料に使用される、白色度（Ｌ値）が９５以上で、粒度が３ミクロンの固体、白色の、微細球状粒子）、１．５２重量部の非イオン性高分子フルオロケミカル界面活性剤、3M company製のFC 4434、および８．９５重量部のMPRL D60を添加し、高速プラネタリー混合を用いて窒素雰囲気中で１０分間混合した。
【０１１２】
ＤＰＵＲ特性を評価するため、混合物をガラス上に３００ミクロンの厚さのフィルムで湿式延伸し、２３℃、相対湿度５０％で７日間保管し、そして上記の方法にて試験した。
引張強度：ＮＭ
伸び：ＮＭ
硬度（ショアＡ）：５５
接触角：約９８−１０２
【０１１３】
実施例１１
実施例１の材料８０．５７重量部を混合容器に入れ、マイカ（湿式処理）８．９５重量部、SILQUEST A-LINK 35シラン１．５２重量部、および８．９５重量部のMPRL D60を添加し、高速プラネタリー混合を用いて窒素雰囲気中で１０分間混合した。
【０１１４】
ＤＰＵＲ特性を評価するため、混合物をガラス上に３００ミクロンの厚さのフィルムで湿式延伸し、２３℃、相対湿度５０％で７日間保管し、そして上記の方法にて試験した。
引張強度：ＮＭ
伸び：ＮＭ
硬度（ショアＡ）：５７
接触角：約９５−１０１
【０１１５】
実施例１２
実施例１の材料８０．５７重量部を混合容器に入れ、マイカ（乾式処理）８．９５重量部、SILQUEST A-1230シラン１．５２重量部、および８．９５重量部のMPRL D60を添加し、高速プラネタリー混合を用いて窒素雰囲気中で１０分間混合した。
【０１１６】
ＤＰＵＲ特性を評価するため、混合物をガラス上に３００ミクロンの厚さのフィルムで湿式延伸し、２３℃、相対湿度５０％で７日間保管し、そして上記の方法にて試験した。
引張強度：ＮＭ
伸び：ＮＭ
硬度（ショアＡ）：５２
接触角：約８０−９０
【０１１７】
実施例１３
８．８重量部のマイカ（湿式処理）と０．８重量部のポリエーテル官能化ＰＤＭＳの混合物をスピードミキサーで２３５０ＲＰＭで１０分間混合し、そしてこの混合物を、窒素雰囲気中で高速プラネタリー混合を用いて実施例１の材料９０．４重量部と１０分間混合された。
【０１１８】
ＤＰＵＲ特性を評価するため、混合物をガラス上に３００ミクロンの厚さのフィルムで湿式延伸し、２３℃、相対湿度５０％で７日間保管し、そして上記の方法にて試験した。
【０１１９】
実施例１４
８．８重量部のマイカ（湿式処理）と１．２重量部のポリエーテル官能化ＰＤＭＳの混合物をミキサーで２３５０ＲＰＭで１０分間混合し、そしてこの混合物を、窒素雰囲気中で高速プラネタリー混合を使用して実施例１の材料９０重量部と１０分間混合した。
【０１２０】
ＤＰＵＲ特性を評価するため、混合物をガラス上に３００ミクロンの厚さのフィルムで湿式延伸し、２３℃、相対湿度５０％で７日間保管し、そして上記の方法にて試験した。
【０１２１】
実施例１５
８．８重量部のマイカ（湿式処理）と１．２重量部のポリエーテル官能化トリシロキサンとの混合物を、ミキサーで２３５０ＲＰＭで１０分間混合し、そしてこの混合物を、窒素雰囲気中で高速プラネタリー混合を使用して実施例１の材料９０重量部と１０分間混合した。
【０１２２】
ＤＰＵＲ特性を評価するため、混合物をガラス上に３００ミクロンの厚さのフィルムで湿式延伸し、２３℃、相対湿度５０％で７日間保管し、そして上記の方法にて試験した。
【０１２３】
実施例１６
８重量部のマイカ（湿式処理）と４重量部の低分子量ヒドロキシ停止ＰＤＭＳとの混合物を、ミキサーで２３５０ＲＰＭで１０分間混合し、そして混合物を、窒素雰囲気中で高速プラネタリー混合を用いて実施例１の材料８８重量部と１０分間混合した。
【０１２４】
ＤＰＵＲ特性を評価するため、混合物をガラス上に３００ミクロンの厚さのフィルムで湿式延伸し、２３℃、相対湿度５０％で７日間保管し、そして上記の方法にて試験した。
【０１２５】
実施例１７
８重量部のマイカ（湿式処理）と８重量部の低分子量ヒドロキシ停止ＰＤＭＳとの混合物を、２３５０ＲＰＭで１０分間ミキサー中で混合し、そして混合物を、窒素雰囲気中で高速プラネタリー混合を用いて実施例１の材料８４重量部と１０分間混合した。
【０１２６】
ＤＰＵＲ特性を評価するため、混合物をガラス上に３００ミクロンの厚さのフィルムで湿式延伸し、２３℃、相対湿度５０％で７日間保管し、そして上記の方法にて試験した。
【０１２７】
実施例１８
８重量部のマイカ（湿式処理）と１０重量部の高分子量ヒドロキシ停止ＰＤＭＳ（粘度３０，０００ｃｐｓ）との混合物を、ミキサーで２３５０ＲＰＭで１０分間混合し、そしてこの混合物を、窒素雰囲気中で高速プラネタリー混合を使用して実施例１の材料８２重量部と１０分間混合した。
【０１２８】
ＤＰＵＲ特性を評価するため、混合物をガラス上に３００ミクロンの厚さのフィルムで湿式延伸し、２３℃、相対湿度５０％で７日間保管し、そして上記の方法にて試験した。
【０１２９】
実施例１９
８重量部のマイカ（湿式処理）と８重量部のオイゲノール停止ＰＤＭＳの混合物を、ミキサーで２３５０ＲＰＭで１０分間混合し、そして混合物を窒素雰囲気中で高速プラネタリー混合を用いて実施例１の材料８４重量部と１０分間混合した。
【０１３０】
ＤＰＵＲ特性を評価するため、混合物をガラス上に３００ミクロンの厚さのフィルムで湿式延伸し、２３℃、相対湿度５０％で７日間保管し、そして上記の方法にて試験した。
【０１３１】
実施例２０−２４
実施例２１−２５についてそれぞれ、８重量部のマイカ（湿式処理）と、２／４／８／１０重量部のジメトキシメチル停止ＰＤＭＳとの混合物を、ミキサーで２３５０ＲＰＭで１０分間混合し、そして実施例２０−２４についてそれぞれ、窒素雰囲気中で高速プラネタリー混合を用いて９０／８８／８４／８２重量部の実施例１の材料と１０分間混合した。
【０１３２】
ＤＰＵＲ特性を評価するため、混合物をガラス上に３００ミクロンの厚さのフィルムで湿式延伸し、２３℃、相対湿度５０％で７日間保管し、そしてスラリー法で寒冷紗ラビングを行わなかったのを除き、上記の方法にて試験した。
【０１３３】
ＤＰＵＲ結果
【表１】
2019507213.tif 000018
【０１３４】
ＵＶ暴露でのＤＰＵＲ試験
実施例１で説明したように、フィルムをＤＰＵＲ試験用に調製し、そして７日間硬化させた後、０．８９Ｗ／（ｍ２−ｎｍ）の放射照度を有するＵＶＡランプを４時間用いた、Atlas製のUVTest Fluorescent/ＵＶ装置を用いてＵＶ環境に暴露させた。その白色度のリカバリーを下記表に示す。
【表２】
2019507213.tif 000019
【０１３５】
ステイン耐性結果
この混合物を、Lenetaシート（Leneta Company Inc.から入手可能）上に厚さ３００ミクロンのフィルムで湿式延伸し、２３℃で７日間乾燥させた。異なるステインを基材に適用し、２５℃で２４時間乾燥させた。柔らかいスクラブパッドを用いてステインを水道水で洗浄した。評価は、ステインに対する表面の清浄度に基づいて行った。
【表３】
2019507213.tif 000020
【０１３６】
酸／塩基耐性結果
酸/塩基水およびペーストを基材上に塗布し、室温で24時間乾燥させた。ステインを軽く擦って水で洗った。結果を以下に示す。
【表４】
2019507213.tif 000021
【０１３７】
粘度および拡散率：
本発明の配合物ではより良好な拡散率が観察された。
【表５】
2019507213.tif 000022
【０１３８】
エラストマーコーティングの疲労試験結果：
時間経過により温度が変化する間、コンクリート構造は膨張および収縮による亀裂を生じる。この試験は、繰り返される応力および緩和のサイクル間におけるエラストマーコーティングの回復力を理解するために行った。この試験は、コンクリート基材の膨張および収縮の間のコーティングの耐久性を表す。この試験は、Instron 3365を使用して、繰り返される元の長さの５０％伸長および弛緩サイクルで行った。より多くのサイクルをパスすることは、コーティングのより良い性能を表す。
【０１３９】
実施例３および市販のエラストマー塗料の配合物を、テフロン（登録商標）コートガラス板上に厚さ６００ミクロンで湿式延伸し、７日間乾燥させた。フィルムを剥がして、幅１０ｍｍ、長さ２０ｍｍの長方形のストリップに切断した。２０サイクル後に試験を停止した。
【表６】
2019507213.tif 000023
【０１４０】
特定の実施形態を参照して本発明を説明してきたが、当業者であれば、本発明の範囲から逸脱することなく、様々な変更が可能であり、その要素に対して等価物が代用され得ることが理解されるであろう。さらに、本発明の本質的な範囲から逸脱することなく、特定の状況または材料を本発明の教示に適合させるために、多くの改変を行うことができる。したがって、本発明は、本発明を実施するために考えられる最良の形態として開示された特定の実施形態に限定されるものではなく、添付の特許請求の範囲に含まれるすべての実施形態を含むことが意図される。
【国際調査報告】
2019507213.tif 000033
2019507213.tif 000034